(57)【要約】炭素数４〜３０の不飽和ジカルボン酸、そのエステル形成性誘導体、（メタ）アクリル酸、及び（メタ）アクリル酸アルキルエステル（アルキル基の炭素数１〜２４）からなる群から選ばれる少なくとも１種のモノマーで変性され、変性に用いられたモノマー由来の構成単位の含量が０．１〜９重量％である変性スチレン（共）重合体を含有するスチレン（共）重合体（Ａ）からなる低温定着性及び耐ホットオフセット性に優れた電子写真用トナーバインダー並びにそれを用いたトナー。上記重合体（Ａ）にはＧＰＣクロマトグラムにおいて、分子量２０００〜２万の範囲と分子量５万〜５００万の範囲それぞれに少なくとも１個のピークを有するものが含まれる。【特許請求の範囲】
【請求項１】
スチレン（共）重合体（Ａ）からなり、該スチレン（共）重合体（Ａ）の少なくとも一部が下記変性スチレン（共）重合体（Ａ１）である電子写真用トナーバインダー：
変性スチレン（共）重合体（Ａ１）：スチレン（共）重合体（Ａ０）が、炭素数４〜３０の不飽和ジカルボン酸、そのエステル形成性誘導体、（メタ）アクリル酸、及び（メタ）アクリル酸アルキルエステル（アルキル基の炭素数１〜２４）からなる群から選ばれる少なくとも１種のモノマー（ａ’）で変性されてなり、変性された（共）重合体中の変性に用いられたモノマー（ａ’）からなる構成単位の含量が０．１〜９重量％である重合体。
【請求項２】
ゲルパーミエーションクロマトグラフィーのクロマトグラムにおいて、分子量２０００〜２万の範囲と分子量５万〜５００万の範囲それぞれに少なくとも１個のピークを有し、それぞれの範囲における最大ピークがクロマトグラム全体における最大ピークと２番目に大きいピークの関係にある、構成単位としてのスチレンの含有量が５０重量％以上のスチレン（共）重合体からなり、スチレンのモノマー、ダイマー及びトリマーの合計含有量が１重量％以下である電子写真用トナーバインダー。
【請求項３】
ゲルパーミエーションクロマトグラフィーのクロマトグラムにおいて、分子量２０００〜２万の範囲と分子量５万〜５００万の範囲それぞれに少なくとも１個のピークを有し、それぞれの範囲における最大ピークがクロマトグラム全体における最大ピークと２番目に大きいピークの関係にあるスチレン（共）重合体であって、分子量２０００〜２万の範囲に最大ピークを有するスチレン（共）重合体（Ａ０１）、及び／又は、分子量５万〜５００万の範囲に最大ピークを有するスチレン（共）重合体（Ａ０２）が炭素数４〜３０の不飽和ジカルボン酸、そのエステル形成性誘導体、（メタ）アクリル酸、及び（メタ）アクリル酸アルキルエステル（アルキル基の炭素数１〜２４）からなる群から選ばれる少なくとも１種のモノマー（ａ’）で変性されてなる変性スチレン（共）重合体（Ａ１）と、必要により未変性の前記スチレン（共）重合体（Ａ０１）及び／又は前記スチレン（共）重合体（Ａ０２）からなり、変性スチレン（共）重合体（Ａ１）中の変性に用いられたモノマー（ａ’）からなる構成単位の含量が０．１〜９重量％であるスチレン（共）重合体からなる請求の範囲第１項又は第２項記載の電子写真用トナーバインダー。
【請求項４】
変性に供されるスチレン（共）重合体のエチレン性二重結合の含有量が、該スチレン（共）重合体の全モノマー単位に対して０．１〜４モル％である請求の範囲第３項記載の電子写真用トナーバインダー。
【請求項５】
着色剤と請求の範囲第１項又は第２項記載の電子写真用トナーバインダーからなるトナー。
【発明の詳細な説明】
技術分野
本発明は、電子写真、静電記録、静電印刷などに用いられるトナー及びこれに用いられる電子写真用トナーバインダーに関する。
背景技術
電子写真においてトナーで可視化された静電潜像を定着するのにヒートローラーを用いる方式が広く採用されている。
この方式を用いた場合、トナーの最低定着温度（Ｔｆ；定着率７０％が得られるヒートローラーの最低温度）が低く、ホットオフセット温度（Ｔｈ；ホットオフセットが発生するヒートローラーの最低温度）が高いことが望まれる。この二つの要望を満足させるために、トナーバインダーの分子量分布を低分子量から高分子量にわたる広範囲とすることが従来から多く提唱されている（例えば米国特許４３８６１４７号明細書、米国特許４４８６５２４号明細書）。
しかしながら、定着下限温度を下げるために低分子量領域の低分子量化や、低分子量比率の増大を図るとトナーのランニング時の画質劣化が発生しやすくなるという問題がある。
発明の開示
本発明者は、上記問題のないトナーが得られるトナーバインダーを鋭意検討した結果、本発明に到達した。
すなわち本発明は、下記３発明である。
〔第１発明〕
スチレン（共）重合体（Ａ）からなり、該スチレン（共）重合体（Ａ）の少なくとも一部が下記変性スチレン（共）重合体（Ａ１）である電子写真用トナーバインダー：
変性スチレン（共）重合体（Ａ１）：スチレン（共）重合体（Ａ０）が、炭素数４〜３０の不飽和ジカルボン酸、そのエステル形成性誘導体、（メタ）アクリル酸、及び（メタ）アクリル酸アルキルエステル（アルキル基の炭素数１〜２４）からなる群から選ばれる少なくとも１種のモノマー（ａ’）で変性されてなり、変性された（共）重合体中の変性に用いられたモノマー（ａ’）からなる構成単位の含量が０．１〜９重量％である重合体。
〔第２発明〕
ゲルパーミエーションクロマトグラフィーのクロマトグラムにおいて、分子量２０００〜２万の範囲と分子量５万〜５００万の範囲それぞれに少なくとも１個のピークを有し、それぞれの範囲における最大ピークがクロマトグラム全体における最大ピークと２番目に大きいピークの関係にある、構成単位としてのスチレンの含有量が５０重量％以上のスチレン（共）重合体からなり、スチレンのモノマー、ダイマー及びトリマーの合計含有量が１重量％以下である電子写真用トナーバインダー。
〔第３発明〕
着色剤と第１又は第２発明の電子写真用トナーバインダーからなるトナー。
発明を実施するための最良の形態
本発明におけるスチレン（共）重合体（Ａ）を構成するモノマーは、必須成分であるスチレンと任意成分であるその他のビニルモノマーからなる。ここで（共）重合体とは、単独重合体（スチレン重合体）または共重合体（スチレンと他のビニルモノマーの共重合体）を意味する。
その他のビニルモノマーとしては、例えば、以下の（ａ）〜（ｆ）のモノマー及びこれらの併用が挙げられる。
（ａ）カルボキシル基含有ビニル系モノマー：
（ａ−１）炭素数３〜２０の不飽和モノカルボン酸：例えば、（メタ）アクリル酸、クロトン酸及び桂皮酸等；
ここで、（メタ）アクリル酸とは、アクリル酸及び／又はメタアクリル酸を意味し、以下同様の記載法を用いる。
（ａ−２）炭素数４〜３０の不飽和ジカルボン酸及びそのエステル形成性誘導体［酸無水物及びモノ若しくはジアルキル（アルキルの炭素数１〜１８）エステル］：例えば、マレイン酸、フマル酸、イタコン酸、シトラコン酸及びこれらの無水物並びにこれらのモノ若しくはジアルキル（アルキルの炭素数１〜１８）エステル（メチルエステル及びエチルエステル等）等；
（ａ−３）炭素数３〜３０の不飽和カルボン酸アルキル（炭素数１〜２４）エステル：例えば、メチル（メタ）アクリレート、エチル（メタ）アクリレート、プロピル（メタ）アクリレート、ブチル（メタ）アクリレート、２−エチルヘキシル（メタ）アクリレート、ドデシル（メタ）アクリレート、ステアリル（メタ）アクリレート、ヘキサデシル（メタ）アクリレート、ヘプタデシル（メタ）アクリレート、エイコシル（メタ）アクリレート、シクロヘキシル（メタ）アクリレート、ベンジル（メタ）アクリレート、フェニル（メタ）アクリレート及びエチル−α−エトキシ（メタ）アクリレート等；
（ａ−４）炭素数３〜３０の不飽和カルボン酸多価（２〜３またはそれ以上）アルコールエステル：例えば、エチレングリコールジ（メタ）アクリレート、プロピレングリコールジ（メタ）アクリレート、ネオペンチルグリコールジ（メタ）アクリレート、トリメチロールプロパントリ（メタ）アクリレート、１，６ヘキサンジオールジアクリレート及びポリエチレングリコールジ（メタ）アクリレート等；
（ａ−５）不飽和アルコール［ビニル、イソプロペニル等］と炭素数１〜１２のモノ若しくはポリカルボン酸とのエステル：例えば、酢酸ビニル、ビニルブチレート、プロピオン酸ビニル、酪酸ビニル、ジアリルフタレート、ジアリルアジペート、イソプロペニルアセテート、メチル−４−ビニルベンゾエート、ビニルメトキシアセテート及びビニルベンゾエート等。
（ｂ）ヒドロキシル基含有ビニル系モノマー：
（ｂ−１）炭素数５〜１６のヒドロキシアルキル（メタ）アクリレート、例えばヒドロキシエチル（メタ）アクリレート及びヒドロキシプロピル（メタ）アクリレート；
（ｂ−２）炭素数２〜１２のアルケノール、例えば（メタ）アリルアルコール、１−ブテン−３−オール及び２−ブテン−１−オール；
（ｂ−３）炭素数４〜１２のアルケンジオール、例えば２−ブテン−１，４−ジオール；
（ｂ−４）炭素数３〜３０のアルケニルエーテル、例えば２−ヒドロキシエチルプロペニルエーテル及び蔗糖アリルエーテル等。
（ｃ）ビニル系炭化水素：
（ｃ−１）スチレン以外の芳香族ビニル系炭化水素（炭素数８〜２０）：例えば、スチレンのハイドロカルビル（アルキル、シクロアルキル、アラルキル及び／又はアルケニル）置換体、例えばα−メチルスチレン、ビニルトルエン、２，４−ジメチルスチレン、エチルスチレン、イソプロピルスチレン、ブチルスチレン、フェニルスチレン、シクロヘキシルスチレン、ベンジルスチレン、クロチルベンゼン、ジビニルベンゼン、ジビニルトルエン、ジビニルキシレン及びトリビニルベンゼン；並びに、ビニルナフタレン；
（ｃ−２）脂肪族ビニル系炭化水素：例えば、炭素数２〜２０のアルケン類、例えばエチレン、プロピレン、ブテン、イソブチレン、ペンテン、ヘプテン、ジイソブチレン、オクテン、ドデセン、オクタデセン及び前記以外のα−オレフィン等；炭素数４〜２０のアルカジエン類、例えばブタジエン、イソプレン、１，４−ペンタジエン、１，５−ヘキサジエン及び１，７−オクタジエン；
（ｃ−３）脂環式ビニル系炭化水素：例えば、モノ及びジシクロアルケン及びアルカジエン類、例えばシクロヘキセン、（ジ）シクロペンタジエン、ビニルシクロヘキセン及びエチリデンビシクロヘプテン；テルペン類、例えばピネン、リモネン及びインデン。
（ｄ）エポキシ基含有ビニル系モノマー：例えば、グリシジル（メタ）アクリレート等。
（ｅ）ニトリル基含有ビニル系モノマー：例えば、（メタ）アクリロニトリル等。
（ｆ）アミノ基含有ビニル系モノマー：アミノエチル（メタ）アクリレート、ジメチルアミノエチル（メタ）アクリレート、ジエチルアミノエチル（メタ）アクリレート、ｔ−ブチルアミノエチル（メタ）アクリレート、Ｎ−アミノエチル（メタ）アクリルアミド、（メタ）アリルアミン、モルホリノエチル（メタ）アクリレート、４−ビニルピリジン、２−ビニルピリジン、クロチルアミン、メチルα−アセトアミノアクリレート、ビニルイミダゾール、Ｎ−ビニルピロール、Ｎ−ビニルチオピロリドン等。
これらのうち好ましいものは、カルボキシル基含有ビニル系モノマー（ａ）、ヒドロキシル基含有ビニル系モノマー（ｂ）及びスチレン以外の芳香族ビニル系炭化水素（ｃ−１）並びにこれらの併用であり、更に好ましくは炭素数３〜３０の不飽和カルボン酸アルキルエステル（ａ−３）、炭素数５〜１６のヒドロキシアルキル（メタ）アクリレート（ｂ−１）及びスチレン以外の芳香族ビニル系炭化水素（ｃ−１）並びにこれらの併用、特にメチル（メタ）アクリレート、エチル（メタ）アクリレート、ブチル（メタ）アクリレート、２−エチルヘキシル（メタ）アクリレート、ヒドロキシエチル（メタ）アクリレート及びこれらの併用である。
スチレン（共）重合体（Ａ）中の構成単位としてのスチレンの含有量は、トナーの定着性、貯蔵安定性及び帯電性の観点から、通常５０〜１００％、好ましくは７０〜１００％、特に好ましくは、下限は７５％、上限は９９％である。
上記及び以下において％は特に記載のない限り重量％を示す。
未変性のスチレン（共）重合体（Ａ０）は、前記モノマーをラジカル重合開始剤（Ｃ）を用いて溶液重合、塊状重合、懸濁重合及び乳化重合の公知の重合法で合成することができる。
重合温度は、好ましくは６０〜２４０℃、さらに好ましくは８０〜２３０℃である。後述するように、変性反応に供される未変性のスチレン（共）重合体（Ａ０）中のエチレン性二重結合の含有量を、好ましい範囲である全モノマー単位に対して０．１〜４モル％にするためには、１５０〜２３０℃（特に１６０〜２２０℃）が特に好ましい。
重合時間は、好ましくは１〜３０時間、さらに好ましくは２〜２０時間である。
ラジカル重合開始剤（Ｃ）としては、ラジカル重合に通常用いられるものでよく、アゾ系重合開始剤（例えばアゾビスイソブチロニトリル、アゾビスバレロニトリル及びアゾビスシアノ吉草酸）及び有機過酸化物系重合開始剤（例えばベンゾイルパーオキサイド、ジ−ｔ−ブチルパーオキサイド及びｔ−ブチルパーオキシベンゾエート）等が挙げられる。
これらのうち好ましいのはジ−ｔ−ブチルパーオキサイド及びｔ−ブチルパーオキシベンゾエートである。
重合開始剤の使用量は、モノマーの全量に基づいて、好ましくは０．１〜１０％、さらに好ましくは０．２〜８％、特に０．３〜６％である。
溶液重合の場合の溶剤（Ｄ）としては、炭素数５〜１２のシクロアルカン系溶剤（シクロヘキサン及びメチルシクロヘキサン等）；炭素数６〜１２の芳香族系溶剤（ベンゼン、トルエン、キシレン、エチルベンゼン及びクメン等）；エステル系溶剤（酢酸エチル及び酢酸ブチル等）；エーテル系溶剤（メチルセルソルブ、エチルセルソルブ及びブチルセルソルブ等）等が用いられる。
これらのうち好ましいものはトルエン、キシレン及びエチルベンゼンである。
溶剤（Ｄ）は重合体合成後に留去する。
また、懸濁重合を行う場合、無機酸塩系分散剤（炭酸カルシウム及びリン酸カルシウム等）及び有機系分散剤（ポリビニルアルコール及びメチルセルロース等）等を用いて水中で重合することができる。
変性スチレン（共）重合体（Ａ１）は、未変性のスチレン（共）重合体（Ａ０）の少なくとも一部を、炭素数４〜３０の不飽和ジカルボン酸、そのエステル形成性誘導体、（メタ）アクリル酸、及び（メタ）アクリル酸アルキルエステル（アルキル基の炭素数１〜２４）からなる群から選ばれる少なくとも１種のモノマー（ａ’）で変性することにより得られる。
本発明に於ける変性とは、スチレン（共）重合体（Ａ０）のポリマー末端に存在する炭素−炭素二重結合に、上記モノマー（ａ’）を付加重合させることである。本手法により、スチレン（共）重合体（Ａ０）中の未反応スチレンモノマーもモノマー（ａ’）と重合し、スチレンモノマーの含量が低減される。
上記不飽和ジカルボン酸及びそのエステル形成性誘導体としては、前記モノマー（ａ−２）が挙げられる。
これらのうち好ましいものは、マレイン酸、フマル酸、これらのエステル形成性誘導体（無水物及び炭素数１〜４のモノ若しくはジアルキルエステル）、（メタ）アクリル酸、メチル（メタ）アクリレート、エチル（メタ）アクリレート、プロピル（メタ）アクリレート、ブチル（メタ）アクリレート、及びこれらの併用であり、さらに好ましくは、無水マレイン酸、マレイン酸モノアルキル（アルキル基の炭素数１〜４）エステル、及び（メタ）アクリル酸メチルである。
尚、モノマー（ａ’）をスチレン（共）重合体（Ａ０）中に共重合成分として用いるだけでは、トナーのランニング時の画質の安定性が十分でない。スチレン（共）重合体（Ａ０）をモノマー（ａ’）で変性することによりランニング安定性が十分なものとなる。
変性に供されるスチレン（共）重合体（Ａ０）中のエチレン性二重結合の含有量は、スチレン（共）重合体（Ａ０）の全モノマー単位に対して、好ましくは０．１〜４モル％である。下限はさらに好ましくは０．２モル％であり、上限は、さらに好ましくは３．５モル％である。エチレン性二重結合の含有量が０．１モル％以上であると、モノマー（ａ’）による変性の効果が十分得られ、４モル％以下であると、帯電性の観点から好ましい。
エチレン性二重結合の含有量（Ｊ）はプロトンＮＭＲで測定され、下記式により求められる。
Ｊ（％）＝〔（Ｋ／２）×１００〕／〔（Ｌ／５）×（Ｍ／１００）〕
Ｋ：エチレン性二重結合の２個のプロトン強度（通常４．５〜５．５ｐｐｍ）
Ｌ：スチレンのベンゼン環の５個のプロトン強度（通常６．０〜７．７ｐｐｍ）
Ｍ：スチレン（共）重合体（Ａ）中のスチレンのモル比（％）
スチレン（共）重合体（Ａ０）の変性に用いるモノマー（ａ’）の量は、環境安定性及びランニング安定性の観点から、変性により得られる変性スチレン（共）重合体（Ａ１）を基準として、通常０．１〜９％である。下限は、好ましくは０．２％であり、上限は、好ましくは７％、さらに好ましくは５％、特に好ましくは４％である。
スチレン（共）重合体（Ａ０）にモノマー（ａ’）を反応させる際に、モノマー（ａ’）のみを用いてもよいが、前記ラジカル重合開始剤（Ｃ）を併用することが好ましい。
ラジカル重合開始剤（Ｃ）の量は、変性に供されるスチレン（共）重合体（Ａ０）の重量に基づいて、好ましくは０〜１０％、さらに好ましくは０．１〜１％である。
反応温度は、好ましくは１００〜２３０℃、さらに好ましくは１４０〜２００℃である。
反応時間は、好ましくは０．０１〜２０時間、さらに好ましくは０．０２〜１０時間である。
反応方法としては、反応槽を使用してバッチ式で行う方法や押出機を使用して連続的に行う方法が挙げられる。
反応槽を使用する場合、例えばスチレン（共）重合体（Ａ０）を前記溶剤（Ｄ）に溶解させて１００〜２３０℃に保ちながら、モノマー（ａ’）と必要によりラジカル重合開始剤（Ｃ）を０．００１〜１０時間かけて滴下して、０．１〜１０時間反応することにより変性スチレン（共）重合体（Ａ１）が得られる。
押出機を使用する場合、例えば１００〜２００℃でスチレン（共）重合体（Ａ０）を溶融させた状態で、モノマー（ａ’）及び必要によりラジカル重合開始剤（Ｃ）をフィードすることにより、連続的に変性スチレン（共）重合体（Ａ１）が得られる。
尚、モノマー（ａ’）によるスチレン（共）重合体（Ａ０）の変性は、後述するようにトナー製造時に行うこともできる。
本発明の第１発明において、スチレン（共）重合体（Ａ）は、変性スチレン（共）重合体（Ａ１）と、必要により未変性のスチレン（共）重合体（Ａ０）からなるが、スチレン（共）重合体（Ａ）中の変性スチレン（共）重合体（Ａ１）の含有量は、好ましくは３０％以上である。さらに好ましくは、下限は４０％、上限は８０％である。
本発明においてスチレン（共）重合体（Ａ）には、ゲルパーミエーションクロマトグラフィー（ＧＰＣ）のクロマトグラムにおいて、分子量２０００〜５００万に単一のピークを有するものと複数のピークを有するものが含まれる。これらの中では、複数のピークを有するものが好ましい。
単一のピークを有する場合、そのピーク分子量は粉砕性の観点から、好ましくは８０００〜８万、更に好ましくは１万〜５万である。
複数のピークを有する場合は、低分子量領域（分子量２０００〜２万の範囲）と高分子量領域（分子量５万〜５００万の範囲）にそれぞれ少なくとも１個のピークを有し、それぞれの範囲における最大ピークがクロマトグラム全体における最大ピークと２番目に大きいピークの関係にあることが好ましい。
上記低分子量領域における最大ピーク分子量は、低温定着性及びトナーのランニング安定性の観点から、好ましくは２２００〜１８０００、特に３０００〜１５０００である。
高分子量領域における最大ピーク分子量は、耐ホットオフセット性及びトナー化時の顔料分散性の観点から、好ましくは２０万〜２００万、特に４０万〜１５０万である。
上記及び以下においてスチレン（共）重合体（Ａ）の分子量はＧＰＣを使用して以下の条件で測定される。
装置      ：東洋曹達製  ＨＬＣ−８０２Ａ
カラム    ：ＴＳＫ  ｇｅｌ  ＧＭＨ６  ２本（東洋曹達製）
測定温度  ：２５℃
試料溶液  ：０．５％のテトラヒドロフラン溶液
溶液注入量：２００μｌ
検出装置  ：屈折率検出器
標準物質  ：ポリスチレン
低分子領域にピークを有する成分のスチレン（共）重合体（Ａ）中の含有量は、低温定着性及びトナーのランニング安定性の観点から、好ましくは３０〜８０％、特に４０〜７５％である。
低分子量領域と高分子量領域にそれぞれ少なくとも１個のピークを有するスチレン（共）重合体（Ａ）としては、分子量２０００〜２万の範囲に最大ピークを有するスチレン（共）重合体（Ａ０１）、及び／又は、分子量５万〜５００万の範囲に最大ピークを有するスチレン（共）重合体（Ａ０２）、とくにスチレン（共）重合体（Ａ０１）が、モノマー（ａ’）で変性されてなる変性スチレン（共）重合体（Ａ１）と、必要により未変性のスチレン（共）重合体（Ａ０１）及び／又はスチレン（共）重合体（Ａ０２）からなるものが好ましい。
低分子量領域（分子量２０００〜２万の範囲）と高分子量領域（分子量５万〜５００万の範囲）に、それぞれ少なくとも１個のピークを有し、それぞれの範囲における最大ピークがクロマトグラム全体における最大ピークと２番目に大きいピークの関係にあり、変性スチレン（共）重合体（Ａ１）を含有するスチレン（共）重合体（Ａ）を得る方法としては、例えば以下の▲１▼〜▲３▼の方法が挙げられる。
▲１▼分子量２０００〜２万の範囲に最大ピークを有するスチレン（共）重合体（Ａ０１）と分子量５万〜５００万の範囲に最大ピークを有するスチレン（共）重合体（Ａ０２）を混合後、モノマー（ａ’）で変性する方法；
▲２▼スチレン（共）重合体（Ａ０１）とスチレン（共）重合体（Ａ０２）のどちらか一方または両方を（ａ’）で変性後混合する方法；
▲３▼分子量２０００〜２万の範囲に最大ピークを有する変性スチレン（共）重合体（Ａ１１）の存在下、スチレン（共）重合体（Ａ０２）を重合により得る方法。
これらの方法の中で、好ましいのは▲２▼の方法であり、中でもスチレン（共）重合体（Ａ０１）のみを変性する方法である。
スチレン（共）重合体（Ａ）のガラス転移点（Ｔｇ）は貯蔵安定性と低温定着性の観点から、好ましくは５０〜７５℃、さらに好ましくは５１〜７０℃、特に５３〜６５℃である。
尚、上記及び以下において、Ｔｇはセイコー電子工業（株）製  ＤＳＣ２０，ＳＳＣ／５８０を用いて、ＡＳＴＭ  Ｄ３４１８−８２に規定の方法（ＤＳＣ法）で測定される。
スチレン（共）重合体（Ａ）におけるスチレンのモノマー、ダイマー及びトリマーの合計含有量は、ランニング安定性の観点から、好ましくは１重量％以下、更に好ましくは０．８重量％以下である。これらの含有量は、前述のようにスチレン（共）重合体（Ａ０）にモノマー（ａ’）を付加重合させることで減少させることができるが、さらに減少させる方法としては、例えば、あらかじめ溶剤およびモノマーの含有量を３重量％以下に調整したスチレン（共）重合体（Ａ）を、温度１５０〜１９０℃にて、圧力０．１〜０．３ＭＰａとなるように水または水蒸気を圧入後、圧力２．５ｋＰａ以下とする操作を２〜１０回繰り返す方法が挙げられる。
尚、スチレンのモノマー、ダイマー及びトリマーの含有量は以下の方法で測定される。
2003073170.tif 000002
2003073170.tif 000003
本第１発明においては、スチレン（共）重合体（Ａ）の少なくとも一部が変性スチレン（共）重合体（Ａ１）である必要があるが、スチレン（共）重合体（Ａ）がＧＰＣのクロマトグラムにおいて、分子量２０００〜２万の範囲と分子量５万〜５００万の範囲にそれぞれ少なくとも１個のピークを有し、それぞれの範囲における最大ピークがクロマトグラム全体における最大ピークと２番目に大きいピークの関係にあり、かつスチレンのモノマー、ダイマー及びトリマーの合計含有量が１重量％以下のものであれば、変性スチレン（共）重合体（Ａ１）を含有する方が好ましいが、スチレン（共）重合体（Ａ０）のみからなるものでも良好なランニング安定性が得られる（本第２発明）。
本発明のトナーバインダーには、更に低温定着性や耐オフセット性を向上させるために離型剤及び他の樹脂を併用することができる。
離型剤としては、例えば、ポリオレフィンワックス、天然ワックス、炭素数３０〜５０の脂肪族アルコール、炭素数３０〜５０の脂肪酸及びこれらの混合物等が挙げられる。
ポリオレフィンワックスとしては、例えば、オレフィンの（共）重合体（Ｅ−１）、オレフィンの（共）重合体の酸化物（Ｅ−２）、オレフィンの（共）重合体のマレイン変性物（Ｅ−３）、オレフィンと不飽和カルボン酸との共重合体（Ｅ−４）及びサゾールワックス等が挙げられる。
オレフィンの（共）重合体（Ｅ−１）としては、例えば、エチレン、プロピレン、１−ブテン、イソブチレン、１−ヘキセン、１−ドデセン、１−オクタデセン及びこれらの混合物等の（共）重合体（例えばポリエチレン、ポリプロピレン、エチレン／プロピレン共重合体、エチレン／１−ブテン共重合体及びプロピレン／１−ヘキセン共重合体）が挙げられる。
（共）重合は、公知の触媒を用いて公知の方法等で行うことができる。
オレフィンの（共）重合体（Ｅ−１）には、オレフィンのオレフィンの（共）重合により得られるもの（Ｅ−１−１）及び熱減成型ポリオレフィン（Ｅ−１−２）が含まれる。
熱減成型ポリオレフィン（Ｅ−１−２）としては、例えば、重量平均分子量（Ｍｗ）５万〜５００万のポリオレフィン樹脂（例えばポリエチレン及びポリプロピレン）を熱減成して得られるポリオレフィンが挙げられる。熱減成は通常２７０〜４５０℃で行われる。
尚、上記及び以下においてポリオレフィンワックス及びその原料のＭｗ及び数平均分子量（Ｍｎ）は、ＧＰＣを用いて測定される（溶媒：オルソジクロロベンゼン、基準物質：ポリスチレン）。
オレフィンの（共）重合体の酸化物（Ｅ−２）としては、上記オレフィンの（共）重合体（Ｅ−１）の酸化物等が挙げられる。
酸化は酸素及び／又はオゾン等を用いて公知の方法で行うことができ、例えば米国特許第３，６９２，８７７号明細書記載の方法で行うことができる。
マレイン変性物（Ｅ−３）としては、例えば、上記オレフィンの（共）重合体（Ｅ−１）のマレイン酸系モノマー［例えばマレイン酸及びその誘導体（無水マレイン酸、マレイン酸モノメチル、マレイン酸モノブチル及びマレイン酸ジメチル等）］変性物等が挙げられる。
変性は、公知の方法で行うことができ、例えばオレフィンの（共）重合体（Ｅ−１）とマレイン酸系モノマーを公知の過酸化物触媒を用いて、溶液法又は溶融法のいずれかの方法で反応させることにより行うことができる。
共重合体（Ｅ−４）としては、例えば、上記オレフィンと不飽和カルボン酸［（メタ）アクリル酸、イタコン酸及び無水マレイン酸等］及び／又は不飽和カルボン酸アルキルエステル［（メタ）アクリル酸アルキル（アルキルの炭素数１〜１８）エステル及びマレイン酸アルキル（アルキルの炭素数１〜１８）エステル等］等との共重合体が挙げられる。
共重合は、公知の触媒を用いて公知の方法等で行うことができる。
ポリオレフィンワックスのＭｗは、キャリアー等へのフィルミング及び離型性の観点から、好ましくは１０００〜３万、更に好ましくは１５００〜２５０００、特に２０００〜２万である。
ポリオレフィンワックスの融点は、キャリアー等へのフィルミング及び離型性の観点から、好ましくは５０〜１６０℃、更に好ましくは６０〜１５５℃、特に６５〜１５０℃である。
天然ワックスとしては、例えばカルナウバワックス、モンタンワックス、パラフィンワックス及びライスワックスが挙げられる。
炭素数３０〜５０の脂肪族アルコールとしては、例えばトリアコンタノールが挙げられる。
炭素数３０〜５０の脂肪酸としては、例えばトリアコンタンカルボン酸が挙げられる。
これらのうち好ましいものは、ポリオレフィンワックス、天然ワックス及びこれらの混合物であり、更に好ましくは熱減成型ポリオレフィン、特に好ましくは熱減成型ポリエチレン及び熱減成型ポリプロピレンである。
離型剤を使用する場合、離型剤を微分散するために、離型剤の存在下で重合によりスチレン（共）重合体を得た後、モノマー（ａ’）で変性を行うことが好ましい。
その他の樹脂としては、例えば、ポリエステル樹脂及びポリアミド樹脂等が挙げられる。
ポリエステル樹脂としては、例えば、ポリオールとポリカルボン酸との重縮合物等が挙げられる。
ポリオールとしては、例えば、ジオール（ｇ）及び３価〜８価又はそれ以上のポリオール（ｈ）が、ポリカルボン酸としては、例えば、ジカルボン酸（ｉ）及び３価〜６価又はそれ以上のポリカルボン酸（ｊ）が挙げられる。
ジオール（ｇ）としては、例えば、水酸基価１８０〜１９００ｍｇＫＯＨ／ｇのジオール、具体的には、炭素数２〜３６のアルキレングリコール（エチレングリコール、１，２−プロピレングリコール、１，４−ブタンジオール等）；炭素数４〜３６のアルキレンエーテルグリコール（ジエチレングリコール、ジプロピレングリコール、ポリエチレングリコール、ポリプロピレングリコール等）；炭素数６〜３６の脂環式ジオール（１，４−シクロヘキサンジメタノール、水素添加ビスフェノールＡ等）；ビスフェノール類（ビスフェノールＡ、ビスフェノールＦ等）；上記脂環式ジオール及びビスフェノール類のＡＯ［エチレンオキサイド（ＥＯ）、プロピレンオキサイド（ＰＯ）及びブチレンオキサイド（ＢＯ）等］付加物（付加モル数２〜３０）等が挙げられる。
上記及び以下においてＡＯは炭素数２〜４のアルキレンオキサイドを示す。
これらのうち好ましいものは、炭素数２〜１２のアルキレングリコール、ビスフェノール類のＡＯ付加物（付加モル数２〜３０）及びこれらの併用である。
３価〜８価又はそれ以上のポリオール（ｈ）としては、例えば、水酸基価１５０〜１９００ｍｇＫＯＨ／ｇのポリオール、具体的には、３価〜８価又はそれ以上の脂肪族多価アルコール（グリセリン、トリメチロールプロパン、ペンタエリスリトール、ソルビトール等）；上記脂肪族多価アルコールのＡＯ（ＥＯ、ＰＯ、ＢＯ等）付加物（付加モル数２〜３０）；トリスフェノール類（トリスフェノールＰＡ等）；ノボラック樹脂（フェノールノボラック等）；上記トリスフェノール類のＡＯ付加物（付加モル数２〜３０）；上記ノボラック樹脂のＡＯ付加物（付加モル数２〜３０）等が挙げられる。
これらのうち好ましいものは、３〜８価又はそれ以上の脂肪族多価アルコール及びノボラック樹脂のＡＯ付加物（付加モル数２〜３０）である。
ジカルボン酸（ｉ）としては、例えば、酸価１８０〜１２５０ｍｇＫＯＨ／ｇのジカルボン酸、具体的には、炭素数４〜３６のアルキレンジカルボン酸（コハク酸、アジピン酸、セバシン酸等）；炭素数４〜３６のアルケニレンジカルボン酸（マレイン酸、フマル酸等）；炭素数８〜３６の芳香族ジカルボン酸（フタル酸、テレフタル酸等）等が挙げられる。これらのうち好ましいものは、炭素数４〜２０のアルケニレンジカルボン酸及び炭素数８〜２０の芳香族ジカルボン酸である。
３価〜６価又はそれ以上のポリカルボン酸（ｊ）としては、例えば、酸価１５０〜１２５０ｍｇＫＯＨ／ｇのポリカルボン酸、具体的には、炭素数９〜２０の芳香族ポリカルボン酸（トリメリット酸、ピロメリット酸等）、不飽和カルボン酸のビニル重合物［スチレン／マレイン酸共重合物、スチレン／アクリル酸共重合物等］等が挙げられる。これらのうち好ましいものは、炭素数９〜２０の芳香族ポリカルボン酸である。
尚、ジカルボン酸（ｉ）又はポリカルボン酸（ｊ）としては、上述のものの酸無水物又は低級アルキル（炭素数１〜４）エステル（メチルエステル、エチルエステル等）を用いてもよい。
ポリエステル樹脂の最大ピーク分子量は、好ましくは１０００〜３００００であり、Ｔｇは、好ましくは４０〜９０℃である。
ポリエステル樹脂は、ポリオールとポリカルボン酸を公知のエステル化触媒の存在下、脱水縮合することで得られる。反応末期の反応速度を向上させるために減圧することも有効である。
ポリエステル樹脂は２種類以上を併用して用いることもできる。
ポリアミド樹脂としては、例えば、▲１▼ラクタムの開環重合体、▲２▼アミノカルボン酸の重縮合体及び▲３▼前記ジカルボン酸（ｉ）及び／又は３価〜６価又はそれ以上のポリカルボン酸（ｊ）とポリアミンの重縮合体等が挙げられる。
開環重合及び重縮合反応は公知の触媒等を用いて常法により行うことができる。
ラクタムとしては、例えば、炭素数６〜１２のラクタム、例えばカプロラクタム、エナントラクタムが挙げられる。
アミノカルボン酸としては、例えば、炭素数２〜１２のアミノカルボン酸、例えばアミノ酸（グリシン、アラニン等）、ω−アミノカプロン酸が挙げられる。
ポリアミンとしては、例えば、炭素数２〜１８の脂肪族ポリアミン及び炭素数６〜２０の芳香族ポリアミン等が使用できる。
炭素数２〜１８の脂肪族ポリアミンとしては、例えば、▲１▼脂肪族ポリアミン、▲２▼これらのアルキル（炭素数１〜４）置換体、▲３▼脂環式ポリアミン及び▲４▼芳香環含有脂肪族アミン（炭素数８〜１５）等が用いられる。
▲１▼脂肪族ポリアミンとしては、例えば、炭素数２〜１２のアルキレンジアミン（エチレンジアミン、プロピレンジアミン等）及びポリアルキレン（炭素数２〜６）ポリアミン（ジエチレントリアミン、トリエチレンテトラミン等）等が挙げられる。
▲２▼これらのアルキル（炭素数１〜４）置換体としては、例えば、ジアルキル（炭素数１〜３）アミノプロピルアミン、トリメチルヘキサメチレンジアミン等が挙げられる。
▲３▼脂環式ポリアミンとしては、例えば、炭素数４〜１５の脂環式ポリアミン（１，３−ジアミノシクロヘキサン、イソホロンジアミン等）等が挙げられる。
▲４▼芳香環含有脂肪族アミン（炭素数８〜１５）としては、例えば、キシリレンジアミン等が挙げられる。
炭素数６〜２０の芳香族ポリアミンとしては、例えば、▲１▼非置換芳香族ポリアミン及び▲２▼核置換アルキル基（炭素数１〜４）を有する芳香族ポリアミン等が使用できる。
▲１▼非置換芳香族ポリアミンとしては、例えば、１，２−、１，３−又は１，４−フェニレンジアミン、２，４’−又は４，４’−ジフェニルメタンジアミン等が挙げられる。
▲２▼核置換アルキル基を有する芳香族ポリアミンとしては、例えば、２，４−又は２，６−トリレンジアミン、４，４’−ジアミノ−３，３’−ジメチルジフェニルメタン等が挙げられる。
ポリアミド樹脂の最大ピーク分子量は、好ましくは１０００〜３００００であり、Ｔｇは、好ましくは４０〜９０℃である。
トナーバインダーにおけるスチレン（共）重合体（Ａ）、離型剤、及びその他の樹脂含有量は、好ましくはそれぞれ７０〜１００％、０〜１０％及び０〜２０％、さらに好ましくはそれぞれ７７〜１００％、０〜８％及び０〜１５％、特に８４〜１００％、０〜６％及び０〜１０％である。
離型剤及び／又はその他の樹脂を含むトナーバインダーを得るためには、スチレン（共）重合体（Ａ）並びに離型剤及び／又はその他の樹脂を粉体混合しても良いし、二軸押出機や加熱攪拌のできる配合釜等で溶融混合または溶液混合しても良く、離型剤及び／又はその他の樹脂の存在下でスチレン（共）重合体（Ａ）を製造してもよい。
本発明のトナーは本発明のトナーバインダーと着色剤から構成され、必要に応じて離型剤、荷電制御剤及び流動化剤等種々の添加剤を混合することができる。
着色剤としては公知の顔料、染料及び磁性粉を用いることができる。具体的には、例えば、カーボンブラック、スーダンブラックＳＭ、ファーストイエローＧ、ベンジジンイエロー、ピグメントイエロー、インドファーストオレンジ、イルガシンレッド、バラニトアニリンレッド、トルイジンレッド、カーミン、ピグＦＢメントオレンジＲ、レーキレッド２Ｇ、ローダミンＦＢ、ローダミンＢレーキ、メチルバイオレットＢレーキ、フタロシアニンブルー、ピグメントブルー、プリリアントグリーン、フタロシアニングリーン、オイルイエローＧＧ、カヤセットＹＧ、オラゾールブラウンＢ、オイルピンクＯＰ及び磁性粉［例えば強磁性金属の粉末（鉄、コバルト及びニッケル等）、マグネタイト、ヘマタイト及びフェライト］等が挙げられる。
トナー中の着色剤の含有量は、染料又は顔料を使用する場合は、好ましくは１〜１５％、さらに好ましくは２〜１０％であり、磁性粉を使用する場合は、好ましくは１５〜７０％、さらに好ましくは３０〜６０％である。
離型剤としては、前述の離型剤と同様のものが挙げられる。
トナー中の離型剤の量は、好ましくは０〜１０％、さらに好ましくは１〜８％である。
荷電制御剤としては、例えば含金属アゾ染料、ニグロシン染料及び四級アンモニウム塩化合物が挙げられる。
トナー中の荷電制御剤の含有量は、好ましくは０〜５％、さらに好ましくは１〜５％である。
流動化剤としては、例えば、コロイダルシリカ、アルミナ粉末、酸化チタン粉末、炭酸カルシウム粉末等公知のものが挙げられる。
トナー中の流動化剤の含有量は、好ましくは０〜５％である。
トナーの製造方法としては、公知の混練粉砕法等が挙げられる。例えば、上記トナー構成成分をヘンシェルミキサー等を用いて乾式ブレンドした後、二軸押出機等を用いて７０℃〜１９０℃で溶融混練して、その後粗粉砕し、最終的にジェット粉砕機などを用いて微粒化し、更に分級する方法が挙げられる。得られる微粒子の平均粒径（Ｄ５０）は、好ましくは５〜２０ミクロンである。
尚、Ｄ５０は、コールターカウンター［例えば、商品名：マルチタイザーＩＩＩ（コールター社製）］を用いて測定される。
また、上記方法において、流動化剤はトナーを微粒子した後に混合（外添）して使用することもできる。
前述した、トナー作成時にスチレン（共）重合体（Ａ０）を変性する方法としては、例えば上記トナーの製造方法において、スチレン（共）重合体（Ａ０）とその他のトナー構成成分をヘンシェルミキサー等を用いて乾式ブレンドした後、二軸押出機等を用いて溶融混練する際にモノマー（ａ’）及び必要によりラジカル重合開始剤（Ｃ）をフィードして変性する方法が挙げられる。
トナーは必要に応じて、ガラスビーズ及び／又は樹脂（アクリル樹脂、シリコーン樹脂等）により表面をコーティングしたフェライト等のキャリアー粒子と混合されて現像剤として用いられる。また、キャリアー粒子のかわりに帯電ブレード等の部材と摩擦し、帯電させることもできる。
次いでトナーを感光体上の静電潜像に移動させ、さらに支持体（紙、ポリエステルフィルム等）上に移動させる。
更に、公知の熱ロール定着方法等により支持体に定着して記録材料とされる。
実施例
以下実施例により本発明を更に説明するが、本発明はこれらに限定されるものではない。以下、部は重量部を示す。
トナーの試験法は以下の通りである。
（１）最低定着温度
トナー３０部とフェライトキャリア（パウダーテック社製、Ｆ−１５０）８００部を均一混合し二成分現像剤として試験する。
市販モノクロ複写機［ＡＲ５０３０、シャープ（株）製］を用いて現像した未定着画像を、市販モノクロ複写機［ＳＦ８４００Ａ、シャープ（株）製］の定着ユニットを改造し、ヒートローラー温度を可変にした定着機でプロセススピード１４５ｍｍ／ｓｅｃで定着する。画像濃度（Ｉ．Ｄ．）＝０．６の画像を学振式摩擦堅牢度試験（紙で摩擦）により５回の往復回数で摩擦し、定着率（摩擦後のＩ．Ｄ．×１００／摩擦前のＩ．Ｄ．）が７０％以上となるヒートローラー温度を最低定着温度とする。
（２）ホットオフセット発生温度
上記（１）と同様に定着し、定着画像へのホットオフセットの有無を目視判定する。ホットオフセットが発生しはじめた温度をホットオフセット発生温度とする。
（３）ランニング安定性
上記（１）と同様に二成分現像剤として、市販モノクロ複写機［ＡＲ５０３０、シャープ（株）製］を用いて連続コピーを行い、画質変化を以下の基準で評価する。
○：１万枚コピー後も画質に変化なく、カブリの発生もない。
△：１万枚コピー後カブリが発生している。
×：１千枚コピー後でもカブリが発生している。
（４）貯蔵安定性
５０℃の恒温水槽中で８時間放置した後、４３メッシュのフルイ上で１０秒間一定の振動を与え，フルイ上に残ったトナー量から判定。
○：フルイ上の残存トナー量１０％未満
△：フルイ上の残存トナー量１０以上〜２０％未満
×：フルイ上の残存トナー量２０％以上
合成例１
オートクレーブにキシレン１８０部を仕込み、窒素で置換した後、撹拌下密閉状態で２００℃まで昇温した。スチレン５００部、ジ−ｔ−ブチルパーオキサイド７部及びキシレン１００部の混合溶液を、オートクレーブ内温度を２００℃にコントロールしながら、３時間かけて滴下し重合させた。更に同温度で１時間保ち重合を完結させた後、１４０℃まで冷却した。無水マレイン酸１０部を仕込み、窒素置換した後、攪拌下１６０℃まで昇温した。ジ−ｔ−ブチルパーオキサイド０．５部とキシレン５部の混合溶液を仕込み、２時間同温度に保ち、反応を完結させて樹脂溶液（Ｇ−１）を得た。樹脂溶液（Ｇ−１）のポリマー部分の無水マレイン酸変性前の二重結合含有量は２．１（モル％対モノマー）、ピーク分子量は４６００であった。
合成例２
オートクレーブにキシレン１８０部を仕込み、窒素で置換した後、撹拌下密閉状態で１８０℃まで昇温した。スチレン４８５部、ｎ−ブチルアクリレート１５部、ジ−ｔ−ブチルパーオキサイド１５部及びキシレン１００部の混合溶液を、オートクレーブ内温度を１８０℃にコントロールしながら、３時間かけて滴下し重合させた。更に同温度で１時間保ち重合を完結させた後、１４０℃まで冷却した。メタクリル酸メチル１０部を仕込み、窒素置換した後、攪拌下１６０℃まで昇温した。ジ−ｔ−ブチルパーオキサイド０．５部とキシレン５部の混合溶液を仕込み、２時間同温度に保ち、反応を完結させて樹脂溶液（Ｇ−２）を得た。樹脂溶液（Ｇ−２）のポリマー部分のメタクリル酸メチル変性前の二重結合含有量は１．０（モル％対モノマー）、ピーク分子量は４８００であった。
合成例３
オートクレーブにキシレン１８０部を仕込み、窒素で置換した後、撹拌下密閉状態で２１０℃まで昇温した。スチレン５００部、ジ−ｔ−ブチルパーオキサイド１５部及びキシレン１００部の混合溶液を、オートクレーブ内温度を２００℃にコントロールしながら、３時間かけて滴下し重合させた。更に同温度で１時間保ち重合を完結させて樹脂溶液（Ｇ−３）を得た。樹脂溶液（Ｇ−３）のポリマー部分の二重結合含有量は３．０（モル％対モノマー）、ピーク分子量は２２００であった。
合成例４
オートクレーブを窒素で置換した後、スチレン３７５部、ｎ−ブチルメタクリレート１２５部、ジビニルベンゼン０．３部及び１，１−ジ−ｔ−ブチルパーオキシ−３，３，５−トリメチルシクロヘキサン３部を仕込み、発熱に注意しながらゆっくり９５℃まで昇温し、同温度で２時間塊状重合を行った。引き続きキシレン１５０部を４時間かけて滴下しながら１１０℃まで昇温して同温度で２時間重合した後、キシレン２５０部と１，１−ジ−ｔ−ブチルパーオキシ−３，３，５−トリメチルシクロヘキサン３部の混合液を４時間かけて滴下しながら１５０℃まで昇温した。同温度で１時間重合した後、キシレン３００部で希釈し樹脂溶液（Ｇ−４）を得た。ピーク分子量は５０万であった。
合成例５
ｎ−ブチルメタクリレート１２５部の代わりにｎ−ブチルアクリレート１００部を使用し、モノマーとして更に２−ヒドロキシエチルメタクリレート２５部を仕込んだ以外は合成例４と同様にして樹脂溶液（Ｇ−５）を得た。ピーク分子量は５２万であった。
合成例６
モノマー仕込み時に更にＤＳＣによる融解熱のピークが１２０℃のポリエチレン２５部と融解熱のピークが１４５℃のポリプロピレン２５部を仕込んだ以外は合成例４と同様にして樹脂溶液（Ｇ−６）を得た。ピーク分子量は５０万であった。
合成例７
オートクレーブに樹脂溶液（Ｇ−３）４６８部と樹脂溶液（Ｇ−４）４８２部を仕込み、攪拌下、１４０℃に昇温した。無水マレイン酸１０部を投入して窒素置換した後、攪拌下１６０℃まで昇温した。ジ−ｔ−ブチルパーオキサイド０．５部とキシレン５部の混合溶液を仕込み、２時間同温度に保ち、反応を完結させた。キシレンを溜去しながら１８０℃に昇温した後減圧とし、圧力１ｋＰａで６０分保持してトナーバインダー（Ｈ−１）を得た。
合成例８
オートクレーブに樹脂溶液（Ｇ−１）４６８部と樹脂溶液（Ｇ−４）４８２部を仕込み、攪拌下、キシレンを溜去しながら１８０℃に昇温した。同温度で減圧とし圧力１ｋＰａで６０分保持してトナーバインダー（Ｈ−２）を得た。
合成例９
樹脂溶液（Ｇ−４）の代わりに樹脂溶液（Ｇ−５）を使用する以外は合成例８と同様にしてトナーバインダー（Ｈ−３）を得た。
合成例１０
樹脂溶液（Ｇ−４）の代わりに樹脂溶液（Ｇ−６）を使用する以外は合成例８と同様にしてトナーバインダー（Ｈ−４）を得た。
合成例１１
樹脂溶液（Ｇ−１）の代わりに樹脂溶液（Ｇ−２）を使用する以外は合成例８と同様にしてトナーバインダー（Ｈ−５）を得た。
合成例１２
オートクレーブに樹脂溶液（Ｇ−１）３９０部を仕込み、１７０℃まで昇温後、減圧としキシレンを溜去した。１２０℃に冷却後、更にスチレン１８３部、アクリル酸ブチル６７部、１，６ヘキサンジオールジアクリレート０．１部及び１，１−ジ−ｔ−ブチルパーオキシ−３，３，５−トリメチルシクロヘキサン１部を仕込み、発熱に注意しながらゆっくり９５℃まで昇温して同温度で４時間重合した。次に１時間かけて１１０℃に昇温して同温度で３時間重合し、そして２時間かけて１５０℃に昇温して同温度で２時間重合し、更に２時間かけて１８０℃に昇温し同温度で３時間重合させて重合を完結した。その後圧力を１ｋＰａとて９０分保持し、トナーバインダー（Ｈ−６）を得た。
比較合成例１
樹脂溶液（Ｇ−１）の代わりに樹脂溶液（Ｇ−３）を使用する以外は合成例８と同様にしてトナーバインダー（Ｒ−１）を得た。
比較合成例２
樹脂溶液（Ｇ−１）の代わりに樹脂溶液（Ｇ−３）を使用する以外は合成例１２と同様にしてトナーバインダー（Ｒ−２）を得た。
トナーバインダー（Ｈ−１）〜（Ｈ−６）、トナーバインダー（Ｒ−１）〜（Ｒ−２）のピーク分子量（最大ピークと２番目に大きなピークの分子量）、Ｔｇ並びにスチレン、スチレンダイマー及びスチレントリマーの合計含有量の測定結果を表１に示す。
2003073170.tif 000004
トナーの作成
（Ｈ−１）〜（Ｈ−６）及び（Ｒ−１）〜（Ｒ−２）の各々８８部にカーボンブラック［三菱化成（株）製  ＭＡ１００］７部、低分子量ポリプロピレン［三洋化成（株）製  ビスコール５５０Ｐ］３部及び荷電調整剤（保土谷化学製  スピロンブラックＴＲＨ）２部を均一混合した後、樹脂温１３０℃の二軸押出機で混練し、冷却物をジェット粉砕機で微粉砕し、デイスパージョンセパレータで分級して平均粒径９μのトナー（Ｔ−１）〜（Ｔ−８）を得た。
試験例
トナー（Ｔ−１）〜（Ｔ−８）のそれぞれ３部にフェライトキャリア［ＥＦＶ  ２００／３００、日本製粉（株）製］９７部を均一混合し、最低定着温度及びホットオフセット発生温度の測定並びにランニング安定性及び貯蔵安定性の評価を行った。結果を表２に示す。
表２に示したように、本発明のバインダー（Ｈ−１）〜（Ｈ−６）によるトナー（Ｔ−１）〜（Ｔ−６）はいずれも優れた低温定着性及び耐ホットオフセット性を有しており、ランニング安定性及び貯蔵安定性にも優れている。一方、比較例のバインダー（Ｒ−１）〜（Ｒ−２）によるトナー（Ｔ−７）〜（Ｔ−８）は、画像にカブリを生じるなどランニング特性に劣り、貯蔵安定性も不充分で５０℃保管でブロッキングを生じた。このように本発明のトナーバインダーを使用することにより、特にトナーのランニング時の画質劣化、貯蔵安定性等に問題のないトナーを得ることが出来る。
2003073170.tif 000005
上記のように、本発明のトナーバインダーはトナーの性能として重要な低温定着性及び耐ホットオフセット性を高いレベルにすることができ、ランニング時の融着発生や画質劣化といったトラブルがなく貯蔵安定性にも優れたトナーを得ることができ、極めて有用である。
【国際調査報告】
2003073170.tif 000006
2003073170.tif 000007
2003073170.tif 000008
2003073170.tif 000009
2003073170.tif 000010
2003073170.tif 000011